Способ выплавки низкоуглеродистого ферромарганца

2
2
Способ выплавки низкоуглеродистого ферромарганца, включающий получение передельного марганцевого шлака, его выпуск в дуговую  электропечь, загрузку на расплав упомянутого шлака  кремнийсодержащего сплава с известью, их смешение и рафинирование, отличающийся тем, что рафинирование кремния кремнийсодержащего сплава ведут в два приема, причем  сначала кремнийсодержащий сплав с  известью  задают на расплав  упомянутого  шлака в количестве 1,1-1,4 от его стехиометрически необходимого на полное восстановление оксидов марганца и проводят  рафинирование при отношении CaO/SiO в шлаке в пределах 1,20-1,45,  затем выпускают обедненный по содержанию закиси марганца  упомянутый  шлак,  а  на жидкий  кремнистый  ферромарганец    загружают  оксидный марганецсодержащий материал с известью  в количестве 1,2-1,5 от его стехиометрически   необходимого  на  рафинирование кремния  до  его содержания в  ферромарганце в пределах 1,2-2,0  при отношении CaO/SiO в полученном  после  второго рафинирования  шлаке в пределах 0,5-0,8.